(57)【特許請求の範囲】
【請求項１】
少なくとも２種類のマルチフィラメント糸で構成された複合捲縮糸であって、その１種類は熱収縮性の異なる少なくとも２成分の合成重合体からなる捲縮コンジュゲートマルチフィラメント糸で、主として該複合捲縮糸の内層に芯糸として配置され、また他の１種類は合成重合体からなりかつ該捲縮コンジュゲートマルチフィラメント糸よりも糸長が長い捲縮マルチフィラメント糸で、主として該複合捲縮糸の外層に鞘糸として配置されており、該芯糸を構成する捲縮コンジュゲートマルチフィラメント糸には該捲縮マルチフィラメント糸の一部が混繊していると共に、該鞘糸を構成する捲縮マルチフィラメント糸には該捲縮コンジュゲートマルチフィラメント糸の一部が混繊している複合捲縮糸において、該鞘糸を構成する捲縮マルチフィラメント糸は、1)沸収が２〜５％、2)伸度が６０〜１００％であり、また、該複合捲縮糸は、3)沸収が５〜１０％、4)乾収が７〜１８％、5)捲縮復元率CRが２０〜４０％であることを特徴とする複合捲縮糸。
【請求項２】
前記複合捲縮糸は、次式で定義される撚係数α1が６，７００〜２０，２００である撚りが与えられた状態のとき、捲縮復元率CRが１８〜４０％、捲縮発現伸長率TRが８〜２５％であることを特徴とする請求項１記載の複合捲縮糸。α1＝Ｔ1×Ｄ11/2〔ただし、Ｔ1：撚数（回／ｍ）、Ｄ1：トータルデニール〕
【請求項３】
前記芯糸を構成する捲縮コンジュゲートマルチフィラメント糸の単糸繊度は、該鞘糸を構成している捲縮マルチフィラメント糸のそれより大きく、該芯糸を構成する捲縮コンジュゲートマルチフィラメントの単糸繊度が２ｄ以上、該鞘糸を構成する捲縮マルチフィラメントの単糸繊度が３ｄ以下であることを特徴とする請求項１または請求項２記載の複合捲縮糸。
【請求項４】
前記鞘糸を構成する捲縮マルチフィラメント単糸の複屈折Δｎは、該芯糸を構成する捲縮コンジュゲートマルチフィラメント単糸のそれより小さく、前記鞘糸を構成する捲縮マルチフィラメント単糸の複屈折Δｎが１００×１０-3以下であることを特徴とする請求項１〜３のいずれかに記載の複合捲縮糸。
【請求項５】
請求項１〜４のいずれかに記載の複合捲縮糸からなることを特徴とする編織物。
【請求項６】
前記複合捲縮糸に、次式で定義される撚係数αが８，０００〜２４，０００の範囲の撚りが与えられており、かつ経緯の少なくとも一方の伸長率が３〜２５％であることを特徴とする請求項５に記載の編織物。α1＝Ｔ1×Ｄ11/2〔ただし、Ｔ1：撚数（回／ｍ）、Ｄ1：トータルデニール〕
【請求項７】
前記編織物のＬ値が８．５〜１２である請求項５または請求項６記載の編織物。
【請求項８】
熱収縮性の異なる少なくとも２成分のポリエステル重合体が接合したコンジュゲートマルチフィラメント糸と、該コンジュゲートマルチフィラメント糸の伸度より大きい伸度を有する合成重合体からなるマルチフィラメント糸とを引き揃えて複合同時仮撚加工して、捲縮コンジュゲートマルチフィラメント糸と捲縮マルチフィラメント糸からなる複合捲縮糸を製造する方法において、該捲縮マルチフィラメント糸の糸長を該捲縮コンジュゲートマルチフィラメント糸よりも５〜３５％長い状態になるように給糸して仮撚温度１４０〜２００℃、仮撚数Ｔ2＝α2 ／Ｄ2 1/2〔ただし、α2 は撚係数で１３，５００〜２３，０００、Ｄ2 は芯糸デニール〕の条件で仮撚加工することを特徴とする請求項１〜４いずれかの複合捲縮糸の製造方法。
【発明の詳細な説明】
【０００１】
【発明の属する技術分野】
本発明は、２種類以上のマルチフィラメント糸からなる複合捲縮糸と製造方法およびその複合捲縮糸を用いた編織物に関し、さらに詳しくは、特に黒色の発色性を大幅に向上させ、ウール調のソフトなふくらみ感と、コシ・ハリと共にドレープ性を有し、着用快適性と縫製性を良好にする適度な伸縮性を備えた編織物の提供に適した芯鞘状構造の複合捲縮糸とその製造方法およびそれを用いた編織物に関するものである。
【０００２】
【従来の技術】
従来、伸度差を有する２種以上のフィラメント糸を引揃え仮撚加工するに際し、サイドバイサイド型のコンジュゲートフィラメント糸を用いて、嵩高でふくらみ感があり、コシ・ハリがあり、バルキー性とストレッチ性を備えた複合嵩高加工糸が提案されている。例えば、特公平２−５５５３４号公報には、破断伸度が４０％以下で、固有粘度〔η〕ｆ  が互いに異なるポリエチレンテレフタレート重合体のサイドバイサイド型複合糸と、破断伸度が１００〜２００％のポリエチレンテレフタレート未延伸糸とを引揃えて交絡処理した後、仮撚加工した、ストレッチ性がありスパンライクな風合いと手触りを有する捲縮加工糸が記載されている。
【０００３】
また、特開平２−１７５９３５号公報では、伸度差のある少なくとも２種のポリエステル未延伸糸を引揃えて、延伸倍率１．２以上で延伸同時仮撚した後、交絡処理し、糸長差が１３％〜２５％の芯鞘構造の複合加工糸を製造する際、伸度が小さい未延伸糸にサイドバイサイド型のコンジュゲート糸を用いて、伸縮性を生かした、特にスポーツ関係衣料に適用されるストレッチ性複合嵩高糸が提案されている。また、特開平７−３５６２号公報では、嵩高でふくらみ感があり、コシ・ハリを兼ね備えた嵩高加工糸で、熱水収縮率が１０％以下で沸水３０分間処理後の捲縮率が３０％以上となるサイドバイサイド型のポリエステル潜在捲縮型複合繊維と、ポリエステル高配向未延伸糸を延伸同時仮撚した嵩高加工糸が提案されている。
【０００４】
さらに、特開平５−３１１５３３号公報では、少なくとも２種類のマルチフィラメント糸で構成された複合捲縮糸で、その１種類は互いに熱収縮性の異なる少なくとも２成分のポリエステル重合体が接合した捲縮コンジュゲートマルチフィラメント糸であって、複合捲縮糸の内層に主要成分として配置され、また他の１種類は合成重合体からなりかつ該捲縮コンジュゲートマルチフィラメント糸よりも糸長が５〜３５％長い捲縮マルチフィラメント糸であって、該複合捲縮糸の外層に主要成分として配置されている複合捲縮糸が提案されている。
【０００５】
そしてこれらの複合捲縮糸は、それを加撚して織物にすることにより、その織物をソフトなふくらみ感やハリ・コシと優れたドレープ性を有し、しかも適度な伸縮性を与えることができる。その伸縮性により縫製にあたりパッカリングを生ずることがなく、仕立て見映えのよい縫製を可能とするものである。
【０００６】
しかしながら、このように捲縮コンジュゲートマルチフィラメント糸を用いた２種類以上の異種のマルチフィラメント糸の混用にかかる複合捲縮糸、およびこれを用いた編織物においては、いずれも染色加工における発色性になお課題があり、例えばポリエステル繊維使いの場合は、とりわけ黒色の発色性に難点がありさらなる高発色性が期待された。また、従来の複合糸を用いた編織物の場合、嵩高性と反発性と伸縮性を共に備えている編織物は少なく、仕立て見映えや着用快適性が今一歩であった。
【０００７】
【発明が解決しようとする課題】
本発明は、特にかかる捲縮コンジュゲートマルチフィラメント糸使いの複合捲縮糸および編織物において、特にこれまで残されていた課題である高発色性および高質感のある仕立て見映えと着用快適性の改善を意図して鋭意研究した結果、達成されたものである。
【０００８】
本発明の目的は、温かくふくらみ感と高反発性に優れ、特に黒の発色性を大幅に向上せしめたブラックフォーマルウエアーに適した適度の伸縮性を有する編織物を得ることができる捲縮コンジュゲートマルチフィラメント糸使いの芯鞘状構造の複合捲縮糸とその製造方法を提供することにある。
【０００９】
本発明の他の目的は、製編織したとき、ウール調のソフトなふくらみ感と、コシ・ハリと共にドレープ性を有し、縫製性を良好にする適度な伸縮性を備えた編織物の提供に適した捲縮コンジュゲートマルチフィラメント糸使いの芯鞘状構造の複合捲縮糸を提供することにある。
【００１０】
本発明の他の目的は、芯鞘状構造の複合捲縮糸の優れた嵩高性を保持しつつ、高密度の編織物を得ることができる高収縮性で取扱いが容易な複合捲縮糸を提供することにある。
【００１１】
本発明のさらに他の目的は、かかる複合捲縮糸で構成された、豊かなふくらみ感と高反発性に優れ、緻密でしなやかなタッチの、特に黒の発色性を大幅に向上せしめた高質感のある適度に伸縮性による仕立て見映えのよい着用快適なブラックフォーマルウエアー用に適した編織物を提供することにある。
【００１２】
【課題を解決するための手段】
本発明は上記目的を達成せんとするものであって、本発明の複合捲縮糸は、少なくとも２種類のマルチフィラメント糸で構成された複合捲縮糸で、その１種類は熱収縮性の異なる少なくとも２成分の合成重合体からなる捲縮コンジュゲートマルチフィラメント糸で、複合捲縮糸の内層に主に芯糸として配置され、また他の１種類は合成重合体からなりかつ該捲縮コンジュゲートマルチフィラメント糸よりも糸長が好ましくは５〜３５％、より好ましくは１０〜２５％長い捲縮マルチフィラメント糸で、該複合捲縮糸の外層に主に鞘糸として配置されており、芯糸を構成する捲縮コンジュゲートマルチフィラメント糸には該捲縮マルチフィラメント糸の一部が混繊していると共に、該鞘糸を構成する捲縮マルチフィラメント糸には該捲縮コンジュゲートマルチフィラメント糸の一部が混繊している複合捲縮糸において、該鞘糸を構成する捲縮マルチフィラメント糸は、▲１▼沸収が２〜５％、▲２▼伸度が６０〜１００％であり、また、該複合捲縮糸は、▲３▼沸収が５〜１０％、▲４▼乾収が７〜１８％、▲５▼捲縮復元率ＣＲが２０〜４０％であることを特徴とするものである。
【００１３】
本発明における好ましい態様として、少なくとも次の態様が含まれる。
（１）複合捲縮糸は、次式で定義される撚係数α１が６，７００〜２０，２００である撚りが与えられた状態のとき、捲縮復元率ＣＲが１８〜４０％、捲縮発現伸長率ＴＲが８〜２５％であること。α１＝Ｔ１×Ｄ１１／２〔ただし、Ｔ１：撚数（回／ｍ）、Ｄ１：トータルデニール〕
（２）芯糸を構成する捲縮コンジュゲートマルチフィラメント糸の単糸繊度は、該鞘糸を構成している捲縮マルチフィラメント糸のそれより大きく、該芯糸を構成する捲縮コンジュゲートマルチフィラメントの単糸繊度が２ｄ以上、該鞘糸を構成する捲縮マルチフィラメントの単糸繊度が３ｄ以下であること。
（３）鞘糸を構成する捲縮マルチフィラメント単糸の複屈折Δｎは、該芯糸を構成する捲縮コンジュゲートマルチフィラメント単糸のそれより小さく、記鞘糸を構成する捲縮マルチフィラメント単糸の複屈折Δｎが１００×１０−３以下、特に好ましくは８０×１０−３以下であること。
（４）上記複合捲縮糸からなる編織物であって、好ましくは上記複合捲縮糸に次式で定義される撚係数α１が８，０００〜２４，０００の範囲の撚りが与えられており、かつ経緯の少なくとも一方の伸長率が３〜２５％であり、さらにそのＬ値が８．５〜１２、より好ましくは８．５〜１１．５であること。α１＝Ｔ１×Ｄ１１／２〔ただし、Ｔ１：撚数（回／ｍ）、Ｄ１：トータルデニール〕
また、本発明の複合捲縮糸は、熱収縮性の異なる少なくとも２成分のポリエステル重合体が接合したコンジュゲートマルチフィラメント糸と、該コンジュゲートマルチフィラメント糸の伸度より大きい伸度を有する合成重合体からなるマルチフィラメント糸とを引き揃えて複合同時仮撚加工し、捲縮コンジュゲートマルチフィラメント糸と捲縮マルチフィラメント糸からなる複合捲縮糸を製造する方法において、該捲縮マルチフィラメント糸の糸長を該捲縮コンジュゲートマルチフィラメント糸よりも糸長が５〜３５％、好ましくは１０〜２５％長い状態になるように給糸して仮撚温度１４０〜２００℃、仮撚数Ｔ２＝α２  ／Ｄ２  １／２〔ただし、α２  は撚係数で１３，５００〜２３，０００、Ｄ２  は芯糸デニール〕の条件で仮撚加工することにより製造される。
【００１４】
以下、本発明を更に詳しく説明する。
【００１５】
【発明の実施の形態】
本発明の加熱前の複合捲縮糸においては、熱収縮性の異なる２成分の合成重合体で構成された捲縮コンジュゲートマルチフィラメント糸Ａが複合捲縮糸の内層側に主に芯糸として配置され、また合成重合体成分からなる捲縮マルチフィラメント糸Ｂが複合捲縮糸の外層側に主に鞘糸として配置して構成されている。ここでは、捲縮コンジュゲートマルチフィラメント糸Ａおよび捲縮マルチフィラメント糸Ｂをそれぞれ２種以上混在させることもできる。
【００１６】
本発明では、捲縮マルチフィラメント糸Ｂの糸長が、捲縮コンジュゲートマルチフィラメント糸Ａのそれよりも、５〜３５％、より好ましいくは１０〜２５％長い糸長差ΔＬを有し、かつ、内層に位置する捲縮コンジュゲートマルチフィラメント糸Ａに外層の捲縮マルチフィラメント糸Ｂの一部が混繊し、また外層に位置する捲縮マルチフィラメント糸Ｂに内層の捲縮コンジュゲートマルチフィラメント糸Ａの一部が混繊した形態をとっている。このため、本発明の複合捲縮糸では、加撚されても、内側の捲縮コンジュゲートマルチフィラメント糸に外側の捲縮マルチフィラメント糸の一部が混繊しているため、捲縮コンジュゲートマルチフィラメント糸の各構成フィラメントの三次元捲縮があまり集束することなく互いに位相をずらせ、かつ部分的に複合捲縮糸の表面に出現するようになる。そのため捲縮コンジュゲートマルチフィラメント糸の捲縮発現が撚の拘束力に対して打ち勝つことができ、撚数が増加しても無撚のときに発現する捲縮復元率ＣＲや捲縮発現伸長率ＴＲに比較して、これら捲縮復元率ＣＲや捲縮発現伸長率ＴＲの低下を小さくし、優れた伸縮性を示すようになる。
【００１７】
したがって、本発明の複合捲縮糸は、ドレープ性付与のため撚数が多くても適度の伸縮性を生ずるようになる。この複合捲縮糸は、撚係数α１  が６，７００〜２０，２００の範囲の撚りが与えられた状態において、捲縮復元率ＣＲが１８％以上、また捲縮発現伸長率ＴＲが８％以上の伸縮性を発揮する。好ましくはこの複合捲縮糸は捲縮復元率ＣＲを１８〜４０％、さらに好ましくは１８〜３５％、また捲縮発現伸長率ＴＲを８〜２５％、さらに好ましくは８〜２０％にすることができる。  本発明の実施において、複合捲縮糸は織物等布帛にされる前に予め加撚されて、芯糸の捲縮コンジュゲートマルチフィラメント糸Ａに鞘糸の捲縮マルチフィラメント糸Ｂが巻き付いた状態になる。
【００１８】
本発明では、捲縮マルチフィラメント糸の糸長を捲縮コンジュゲートマルチフィラメント糸のそれよりも５〜３５％、好ましくは１０〜２５％長い糸長差ΔＬにして、芯糸の捲縮コンジュゲートマルチフィラメント糸の捲縮発現作業が有効に働くようにする。この糸長差ΔＬが小さいと、撚の拘束力により芯糸の捲縮コンジュゲートマルチフィラメント糸の捲縮発現は乏しくなり、逆に糸長差ΔＬが大きくなると、加撚操作時の加撚張力が増大して鞘糸の拘束力が大きくなりすぎるため、捲縮コンジュゲートマルチフィラメント糸の捲縮発現力が低下し、伸縮性を乏しくする。
【００１９】
このような糸長差ΔＬは、芯糸と鞘糸を例えば仮撚加工に供するに際し、芯糸より鞘糸を多く供給して両者の糸長差を調節する、つまり芯糸と鞘糸の仮撚領域に供給する速度を異ならせて給糸することによっても得ることはできるが、また、極端に伸度の異なる低伸度糸の芯糸と高伸度糸の鞘糸、例えば高速紡糸によって得られる部分配向糸（ＰＯＹ）を引揃えて仮撚領域に供給することによっても得ることができる。さらにまた、仮撚数の設定によりつまり高伸度糸の鞘糸の撚延伸程度の設定によっても得ることができる。
【００２０】
さらに、本発明の複合捲縮糸では、芯糸および鞘糸を構成しているマルチフィラメントの単糸繊度について好ましい範囲がある。つまり芯糸を構成するコンジュゲートマルチフィラメント糸の単糸繊度は、該鞘糸のそれと同じか大きい。両マルチフィラメント糸間の単糸繊度の差異は１０ｄ以内が好ましく、特に１〜６ｄの範囲にするのがよい。そして芯糸を構成するマルチフィラメント単糸の繊度は２ｄ以上、より好ましくは５〜１０ｄである。２ｄ未満では十分な捲縮が得られず、１０ｄを越えると布帛の風合いが硬くなる傾向がある。また、鞘糸のマルチフィラメント糸の単糸繊度は、主として布帛の風合いに寄与するため、０．０１〜３ｄの細繊度であることが好ましい。
【００２１】
本発明の複合捲縮糸では、高発色性の関係から上記繊度とともに、好ましい複屈折Δｎ値を設定することができる。すなわち、複合捲縮糸の鞘糸を構成するマルチフィラメント単糸の複屈折Δｎは、芯糸のそれより小さく、そして、鞘糸を構成するマルチフィラメント単糸の複屈折Δｎは好ましくは１００×１０−３以下、より好ましくは９０×１０−３〜５０×１０−３である。
【００２２】
本発明では、鞘糸を構成するマルチフィラメント糸としては、延伸糸でもよいが仮撚加工する前の原糸として半延伸糸を使うのが好適であり、必要に応じシックアンドシンヤーンも使用できる。シックアンドシンヤーンの場合は、仮撚加工時に太い部分が細い部分よりも多く延伸され、内層の捲縮コンジュゲートマルチフィラメント糸側へのマイグレーションを促進するため、伸縮性の発現効果を高めることができる。またシックアンドシンヤーンのもつ長さ方向の配向斑に起因して、仮撚加工で複数のランダムな箇所で延伸と仮撚が開始されるため、マイグレーション効果を大きくする。シックアンドシンヤーンの捲縮形態は、未延伸部の作用で外層において大きくなるので、加撚時に芯糸を締め付けることが少なくなり複合捲縮糸の伸縮特性に効果的に寄与する。
【００２３】
本発明の別の特徴は、この鞘糸を構成する捲縮マルチフィラメント糸の特性であり、その沸収が２〜５％、伸度が６０〜１００％、複屈折Δｎが１００×１０−３以下である。
【００２４】
このような鞘糸の特性は、仮撚加工時のヒーター温度１４０〜２００℃、仮撚数Ｔ２  ＝α２  ／Ｄ２  １／２〔ただし、撚係数α２  ：１３，５００〜２３，０００、Ｄ２  ：芯糸デニール〕の設定により得ることができる。
【００２５】
本発明においては、芯糸を構成している個々のマルチフィラメントに対して、鞘糸を構成している個々のマルチフィラメントが複合捲縮糸の外側に膨れ出ていて膨らみ部を形成していて、鞘糸は豊かな膨らみと緻密でしなやかなタッチの高密度編織物に好適な複合捲縮糸を実現する。そして、この鞘糸を構成するマルチフィラメント単糸繊度は、上記のように芯糸のそれより小さいから、もし結晶化度が同等であれば、鞘糸の方の発色性は劣る。そこで、細繊度の鞘糸側の単糸の複屈折Δｎを上記のように低く押え、低配向高発色性の原糸とした。
【００２６】
鞘糸は、合成重合体からなるが、捲縮加工等の熱処理工程における収縮性、形態固定等の観点から、ポリエステル系合成繊維やポリアミド系合成繊維のような熱可塑性合成繊維が好ましく、また、カチオン可染型ポリエテル繊維も用いられ、本発明の目的からはポリエステル系合成繊維が最適である。
【００２７】
一方、芯糸の捲縮コンジュゲートマルチフィラメント糸は、収縮による嵩高性を発現し複合捲縮糸における適度なハリ・コシと高反発性を与えるが、同様に熱収縮挙動の観点から、後述するように、ポリエステル系合成繊維等の熱可塑性合成繊維が好適に使用される。
【００２８】
収縮性の異なる２成分のポリエステル系重合体としては、一成分を低粘度ポリエステル成分とし、他方を高粘度ポリエステル成分のものを好ましく選択できる。低粘度ポリエステル成分の極限粘度は０．４３〜０．５５の範囲とし、高粘度ポリエステル成分の極限粘度は０．６８〜０．８５の範囲にすることが好ましい。低粘度ポリエステル成分の極限粘度が０．４３未満になると、捲縮発現が乏しくなり、加撚状態にしたときの複合捲縮糸の伸縮性が得られにくくなる。また、高粘度ポリエステル成分の極限粘度が０．８５を越えると、溶融粘度が高くなるため紡糸が難しくなる。両成分の極限粘度の差は０．２０〜０．４０の範囲が好ましく、０．２０未満になると捲縮発現が乏しくなるため複合捲縮糸の伸縮性が得られ難くなり、また０．４０を越えると、紡糸が不安定になる。
【００２９】
また、両成分の複合比は４０：６０〜６０：４０にすることが好ましく、この範囲外では、鞘糸と共に仮撚加工して複合捲縮糸にしたとき、その後に追撚撚数が増加するとともに捲縮発現伸長率ＴＲが小さくなる傾向にある。これは、芯糸と鞘糸との糸長差ΔＬが大きくなるほど顕著になる。
【００３０】
本発明で使用されるコンジュゲートマルチフィラメント糸は、両成分を並列的に張り合わせて複合するか、芯成分と鞘成分に偏心配置するように複合させたもので、紡糸延伸後に加熱することによってスパイラル状の三次元捲縮を発現する糸である。
【００３１】
熱収縮性の異なるポリエステル系重合体としては、ポリエチレンテレフタレート単独またはポリエチレンテレフタレート８０モル％以上を含む共重合体が好ましい。芯糸において、さらに大きな収縮性と発色性を与えるために、共重合体を含む合成繊維を用いることができる。共重合成分としては、例えばイソフタル酸、アジピン酸、ビスフェノール類、ポリエチレングリコール等の公知のものが挙げられる。
【００３２】
本発明の複合捲縮糸において、芯糸は内層を鞘糸は外層に位置するが、本発明の複合捲縮糸は通常、空気交絡処理により、かかる芯糸および該鞘糸を構成している個々のマルチフィラメントは相互に交絡されている。複合捲縮糸における両者の割合を内層を形成する芯糸で表示すると、重量比率で複合糸全体の３０〜７０％を占めるようにすることが好ましい。３０重量％未満では、加撚した撚の拘束力下で捲縮発現が小さくなり、また７０重量％を超えると風合面ソフトさや膨らみに欠ける傾向になる。
【００３３】
本発明のさらに別の特徴として複合捲縮糸自体にも適な特性があり、その沸収が５〜１０％、より好ましくは６〜９％、乾収が７〜１８％、より好ましくは１０〜１５％、さらに捲縮復元率ＣＲが好ましくは２０〜４０％、より好ましくは２５〜３５％である。
【００３４】
本発明の複合捲縮糸は、このように低配向高発色性の鞘糸と高発色高反発性の芯糸を組合わせマルチフィラメント相互を交絡させたものであり、本発明の意図する、より際立った黒高発色性、豊かな膨らみと緻密でしなやかなタッチ、適度な伸縮性による仕立て映え、適度なハリ・コシと反発性が与えられる。
【００３５】
上記の特性をもつ本発明の複合捲縮糸は、織物の経糸または緯糸、あるいはその双方に使用して製編織し、染色工程等での熱処理により芯鞘糸における収縮差を顕在化させ、さらにソフトな膨らみおよびドレープ性とともに、適度な伸縮性を有する織物とすることができる。本発明の複合捲縮糸は、織物のみならず編物にも適用される。
【００３６】
本発明の編織物は、常法にしたがって染色されるが、ここでの編織物のＬ値は８．５〜１２、より好ましくはＬ値は８．５〜１１．５、更に好ましくは８．５〜１０．５である。Ｌ値は、ＭＡＣＢＥＴＨ社の分光光度計「ＣＯＬＯＲ−ＥＹＥ」を使用し、「ＨＹＰＥＲ  ＣＣＭシステム」（エクスコム社）で定量化した。
【００３７】
本発明の複合捲縮糸は、好ましくは撚係数α１  が６，７００〜２０，２００で加撚されるが、上記染色後の織物内の複合捲縮糸が有する撚は、かかる当初の撚係数の範囲から約８，０００〜約２４，０００の範囲に変化しており、そして織物の伸長率ＳＴは経糸方向および／または緯糸方向に約３〜約２５％である。
【００３８】
このように撚係数α１  が変化するのは、染色過程で複合捲縮糸が収縮するためであり、撚係数がこれらの範囲を外れると、織物はドレープ性に劣ると共に高質感が低下し着用時の快適性が低下する傾向を示し、また伸長率ＳＴが３％を下回ると縫製時にパッカリングが発生し、仕立て見映えが低下し、伸長率ＳＴが２５％を越えると着用時の快適性が低下する傾向となる。
【００３９】
本発明の編織物は、このように合成重合体で構成したにもかかわらず、驚くべきことには従来技術では得られなかった高黒発色性と高質感の仕立てを可能とし、特に黒色フォーマルウエアーの分野で新しい展開が期待される。
【００４０】
次に、本発明の複合捲縮糸の製造方法について述べる。
【００４１】
図１は、本発明にかかる複合捲縮糸を、伸度差複合仮撚加工法によって製造する場合の工程を示すものである。図１において、高速紡糸法によって得た比較的伸度の大きいマルチフィラメント原糸Ｂを巻いたパッケージ１と、熱収縮性を異にするコンジュゲートマルチフィラメント原糸Ａを巻いたパッケージ２が用意されている。
【００４２】
マルチフィラメント原糸Ｂは、予めローラ３とローラ５の間で低倍率で熱延伸されると共に、ヒータ４で熱処理されることにより、シックアンドシクヤーンに形成され、供給ローラ３´から供給されるコンジュゲートマルチフィラメント原糸Ａとローラ６で引揃えられる。次いで、両マルチフィラメント原糸Ａ、Ｂは、ローラ６とローラ８の間に設けられた交絡ノズル７により圧空により交絡処理された後、ローラ８とローラ１１の間に設けられた仮撚ヒータ９と仮撚スピンドル１０により仮撚加工され、複合捲縮糸となって巻取装置１２により巻き取られる。伸度大きいマルチフィラメント原糸Ｂは上記ローラ８とローラ１１の間の仮撚ゾーンにおいて伸長され、伸度の低いコンジュゲートマルチフィラメント原糸Ａとの間に糸長差を発生させることにより、複合捲縮糸が得られる。
【００４３】
また、図２は複合捲縮糸をフィード差複合仮撚加工法、あるいは仮撚加工前の熱延伸を必要としない伸度差複合仮撚加工法により製造する場合の工程を示すものである。図２において、パッケージ１´のマルチフィラメント原糸Ｂとパッケージ２のコンジュゲートマルチフィラメント原糸Ａとは、フィード差複合仮撚加工法の場合は、それぞれ供給ローラ３、３´から前者の原糸Ｂを後者の原糸Ａよりもオーバーフィードしながら、引き揃えガイド１３で引揃えられる。次いでローラ８とローラ１１の間に設けられた仮撚ヒータ９と仮撚スピンドル１０により延伸と同時に仮撚加工されて複合捲縮糸となり、ローラ１１とローラ１１´の間に設けられた交絡ノズルからの圧空により交絡処理された後、巻き取り装置１２によって巻き取られる。
【００４４】
また、伸度差複合仮撚加工法の場合は、供給ローラ３、３´から両原糸Ａ、Ｂを同じ供給速度で仮撚ゾーンへ送り出して、同様の仮撚加工を行なう。
【００４５】
本発明の実施において、鞘糸をシックアンドシンヤーンとする場合はマルチフィラメントＢの原糸として、半延伸糸を使用し、図１で仮撚加工前の延伸においてウースター糸むらＵ％値を２〜２０％にし、さらに仮撚加工後にウースター糸むらＵ％値を１．４〜５％になるように加工するのがよい。予めシックアンドシンに加工したマルチフィラメントＢの原糸として延伸糸を使用する場合は、図２のフィード差複合仮撚加工法によって同様の加工をすることができる。
【００４６】
また別法として、マルチフィラメントＢを原糸として、レギュラーのポリエステルマルチフィラメント半延伸糸とカチオン可染型ポリエステルマルチフィラメント半延伸糸からなる、伸度が異なる２種の混繊マルチフィラメント糸を使用しても、同様のスパン調織物を得ることができる。この混繊マルチフィラメント糸を第２図の工程にしたがって、予め加撚した後、コンジュゲートマルチフィラメントＡと複合仮撚加工して複合捲縮糸にし、この複合捲縮糸を予め加熱してから製織し、染色加工でアルカリ減量処理した織物は、複合捲縮糸内のカチオン可染型ポリエステルマルチフィラメントに毛羽が発生し、複合捲縮糸の内層や外層に混在した構造となる。したがって、織物は適度の毛羽を有するスパン調織物の風合いを有するものとなる。この織物を構成する複合捲縮糸の撚は、アルカリ減量によって、撚係数αが６，７００〜１８，０００の範囲となる。この織物が伸長率３〜２５％となる本来の伸縮性と共に、ドレープ性を有することはもちろんである。
【００４７】
以下本発明を実施例で説明するが、糸長差、収縮差等は、次のようにして測定したものをいう。
▲１▼糸長差ΔＬ：
糸に０．１ｇ／ｄｋ荷重をかけ、１ｍに印をつける。その後２本の糸を分離して各々の長さを測定し芯糸の長さ（Ｌ０）と鞘糸の長さ（Ｌ１）を測定し、次式により求める。
【００４８】
糸長差ΔＬ＝〔（Ｌ１−Ｌ０）／Ｌ０〕×１００
▲２▼撚係数α１：
撚係数α１は次式、撚係数α１＝Ｔ１×Ｄ１１／２〔ただし、Ｔ１：撚数（回／ｍ）、
Ｄ１：複合捲縮糸の繊度（デニール）〕によって定義される値をいう。
▲３▼捲縮復元率ＣＲ：
ＪＩＳ  Ｌ１０９０（合成繊維マルチフィラメントかさ高加工糸試験法）に規定された方法により測定された値をいう。
▲４▼捲縮発現伸長率ＴＲ：
試料の複合捲縮糸をカセに５回巻きして、まず見掛繊度Ｄの０．０２倍の荷重（０．０２×Ｄ（ｇ））をかけた状態で、１５０±２℃，５分間の熱処理をしたしたときの長さＬ０  を測定する。次いで、その複合捲縮糸に見掛繊度Ｄの０．１倍の定荷重（０．１×Ｄ（ｇ））をかけたときの長さＬ１  を測定し、次式によって算出する。
【００４９】
捲縮発現伸長率ＴＲ＝〔（Ｌ０−Ｌ１）／Ｌ１〕×１００
▲５▼沸収：
９８℃、２０分間の熱水収縮率で表示される。複合糸の０．１ｇ／ｄの荷重下における長さをＬ１  とする。９８℃の熱水中で２０分間無緊張処理したときの長さをＬ０  とし、次式で求める。
【００５０】
沸収＝〔（Ｌ１−Ｌ０）／Ｌ０）〕×１００
▲６▼乾収：
１８０℃、３分間の乾熱収縮率で表示される。具体的に、枠周囲１ｍのラップリールの枠周に複合糸を１０回巻き付けた小綛をつくり、これをフックにかけ、下端に複合糸本あたり、１／２０ｇ／ｄの荷重下で綛長を測定しこれをＬ１  とする。次に測定した小綛を１８０℃のオーブン中に無荷重の状態で垂らし３分間放置した後、オーブンから取り出し放冷後、上記と同様にして小綛の測長を行ない、長さをＬ０  として、次式により乾収を求める。
【００５１】
乾収＝〔（Ｌ１−Ｌ０）／Ｌ０）〕×１００
【００５２】
【実施例】
（実施例１）
極限粘度が０．４７５のポリエチレンテレフタレート１００％からなる低粘度成分と、極限粘度が０．７８０のポリエチレンテレフタレート１００％からなる高粘度成分とを、重量複合比５０：５０で並列型に貼り合わせた未延伸コンジュゲートマルチフィラメント糸を紡糸した後、延伸して７５Ｄ−１８フィラメントのコンジュゲートマルチフィラメント糸を製造した。原糸物性は、強度３．４０ｇ／ｄ、伸度４５．４％、沸収１０．５％であった。
【００５３】
他方、ポリエチレンテレフタレート１００％を紡糸速度２，８００ｍ／分で溶融紡糸し、８０Ｄ−３６フィラメントの伸度１６５％のマルチフィラメント半延伸糸を製造した。上記コンジュゲートマルチフィラメント糸とこのマルチフィラメント半延伸糸とを使用し、第２図に示す伸度差複合仮撚加工法により複合捲縮糸を製造した。このマルチフィラメント半延伸糸と上記コンジュゲートマルチフィラメント糸とを引き揃え、次いで通常のフリクション方式によりヒーター温度１８５℃、仮撚フィード率−５％、仮撚数２，２３０Ｔ／Ｍ（仮撚係数α２  ＝１９，３００）の条件で仮撚加工を行ない、その後直径０．８ｍｍ×２穴の交絡ノズルを用いて空気圧４．０ｋｇ／ｃｍ２で交絡処理を行なった。
【００５４】
得られた複合捲縮糸は、コンジュゲートマルチフィラメント糸が主として内層側に配列し、そこに外層側のマルチフィラメント糸の一部が混繊した形態になっていた。また、この複合捲縮糸は繊度１５５デニール、強度２．０１ｇ／ｄで、かつ無撚状態での伸縮性は、捲縮復元率ＣＲが２７．３％、捲縮発現伸長率ＴＲが１７．６％であり、また沸収７．９％、乾収１３．５％であった。更にまた、鞘糸については沸収２．８％、伸度７５％、複屈折Δｎ８１×１０−３であった。
【００５５】
引き続き、上記複合捲縮糸にダブルツイスターにより８，０００ｒ．ｐ．ｍ．でＳ方向に撚数１，０００回／ｍの撚り（撚係数α＝１２，４５０）を施し、繊度１７１デニール、強度２．１０ｇ／ｄの加撚糸にした。この加撚糸における内層のコンジュゲートマルチフィラメント糸と外層のマルチフィラメント糸との糸長差ΔＬは１８％であり、捲縮復元率ＣＲが２１．５％、捲縮発現伸長率ＴＲが１１．２％であり、上記無撚状態での捲縮復元率、捲縮発現伸長率に対して低下が極めて小さく、優れた伸縮性を有するものであった。
【００５６】
次いで、この加撚糸を経糸と緯糸とに使用し、通常の製織工程によって生機密度８６本／２５．４ｍｍ×６４本／２５．４ｍｍの平織物を製作した後、染色工程（１３５℃×６０分）によって捲縮発現処理をしたところ、密度１０２本／２５．４ｍｍ×８２本／２５．４ｍｍの織物になった。
【００５７】
得られた織物は、ソフトなふくらみとハリ・コシと共に、優れたドレーブ性を有しており、かつ伸長率が１５％×１３％で優れた伸縮性を有しており、Ｌ値は９．８であった。これをフォーマルウエアーに縫製したところ、パッカリングはなく、高質感があって極めて優れた仕立て映えになった。
【００５８】
【発明の効果】
本発明によれば、低配向高発色性の鞘糸と高発色高反発性の芯糸を組合わせマルチフィラメント相互を交絡させたことによって複合捲縮糸は、特異な絡合構造をとり、かかる複合捲縮糸からなる編織物は本発明の意図する、より際立った黒高発色性、豊かな膨らみと緻密でしなやかなタッチ、適度な伸縮性による高質感のある仕立て映え、適度なハリ・コシと反発性を与える。
【図面の簡単な説明】
【図１】図１は本発明の複合捲縮糸の製造方法の一例を示す工程図。
【図２】図２は本発明の複合捲縮糸の製造方法の他の一例を示す工程図。
【符号の説明】
Ａ・・・捲縮コンジュゲートマルチフィラメント原糸
Ｂ・・・捲縮マルチフィラメント原糸
１・・・パッケージ
１´・・パッケージ
２・・・パッケージ
３・・・ローラ
３´・・供給ローラ
４・・・ヒータ
５・・・ローラ
６・・・ローラ
７・・・交絡ノズル
８・・・ローラ
９・・・仮撚ヒータ
１０・・仮撚スピンドル
１１・・ローラ
１２・・巻取装置
１３・・引き揃えガイド
【図１】
0003593641.tif 000002
【図２】
0003593641.tif 000003